(57)【要約】【課題】  大容量のデータの記録が可能であり、高速書き込みにも十分に対応できる光記録媒体製造用の塗布液及びこれを用いた光記録媒体の製造方法、並びに、光記録媒体を提供すること。【解決手段】  本発明の光記録媒体の製造方法に用いる塗布液は、ＴＦＰ及び／又はＯＦＰと、当該溶媒の全量に対して０．０１〜１０質量％の低級脂肪族飽和アルコールとを含む溶媒と、下記一般式（１）で表される化合物、及び、キレート化合物を含む色素とを含有するものである。【化１】2005310272.tif 000030［式中、Ｒ１１〜Ｒ１４は置換基を有していてもよいベンジル基又は低級アルキル基、Ｒ１５はトリメチン鎖、Ｒ１６及びＲ１７はベンゼン環又はナフタレン環を構成する原子群、Ｒ１８及びＲ１９はアリール基又は低級アルキル基を示す。ただし、Ｒ１１〜Ｒ１４のうち少なくとも一つはメチル基ではなく、これらのうち隣接するもの同士は、互いに結合して３〜６員環を形成していてもよい。］【選択図】  なし【特許請求の範囲】
【請求項１】
光記録媒体の記録層を形成するための塗布液であって、
溶媒と、該溶媒に溶解した色素と、を含有しており、
前記溶媒は、テトラフルオロプロパノール及び／又はオクタフルオロペンタノールと、当該溶媒の総量に対して０．０１〜１０質量％の炭素数１〜４の脂肪族飽和アルコールと、を含むものであり、且つ、
前記色素は、下記一般式（１）で表される化合物と、アゾ化合物及び金属からなるキレート化合物と、を含むものであること、
を特徴とする塗布液。
【化１】
2005310272.tif 000027
［式中、Ｒ１１、Ｒ１２、Ｒ１３及びＲ１４は、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【請求項２】
前記脂肪族飽和アルコールは、イソプロピルアルコールであることを特徴とする請求項１記載の塗布液。
【請求項３】
前記Ｒ１１、前記Ｒ１２、前記Ｒ１３及び前記Ｒ１４のうちの少なくとも一つの基は、置換基を有していてもよいベンジル基であることを特徴とする請求項１又は２記載の塗布液。
【請求項４】
基板上に、溶媒と、該溶媒に溶解された色素と、を含有する塗布液を塗布する工程を有しており、
前記溶媒として、テトラフルオロプロパノール及び／又はオクタフルオロペンタノールと、当該溶媒の総量に対して０．０１〜１０質量％の炭素数１〜４の脂肪族飽和アルコールと、を含むものを用い、且つ、
前記色素として、下記一般式（１）で表される化合物と、アゾ化合物及び金属からなるキレート化合物と、を含むものを用いること、
を特徴とする光記録媒体の製造方法。
【化２】
2005310272.tif 000028
［式中、Ｒ１１、Ｒ１２、Ｒ１３及びＲ１４は、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【請求項５】
前記脂肪族飽和アルコールは、イソプロピルアルコールであることを特徴とする請求項４記載の光記録媒体の製造方法。
【請求項６】
前記Ｒ１１、前記Ｒ１２、前記Ｒ１３及び前記Ｒ１４のうちの少なくとも一つの基は、置換基を有していてもよいベンジル基であることを特徴とする請求項４又は５記載の光記録媒体の製造方法。
【請求項７】
基板と、該基板上に設けられた記録層と、を備え、
前記記録層は、溶媒と、該溶媒に溶解された色素と、を含有する塗布液を、前記基板上に塗布する工程を経て形成されたものであり、
前記溶媒として、テトラフルオロプロパノール及び／又はオクタフルオロペンタノールと、当該溶媒の総量に対して０．０１〜１０質量％の炭素数１〜４の脂肪族飽和アルコールとを含むものを用い、且つ、
前記色素として、下記一般式（１）で表される化合物と、アゾ化合物及び金属からなるキレート化合物と、を含むものを用いたこと、
を特徴とする光記録媒体。
【化３】
2005310272.tif 000029
［式中、Ｒ１１、Ｒ１２、Ｒ１３及びＲ１４は、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【発明の詳細な説明】
【技術分野】
【０００１】
本発明は、光記録媒体の製造に用いるための塗布液、この塗布液を用いた光記録媒体の製造方法、及び、これにより得られた光記録媒体に関する。
【背景技術】
【０００２】
光記録媒体は、記録層にレーザー等を照射し、記録層の形状変化、磁区変化、相変化等により情報を記録するものである。このような光記録媒体としては、基板上に有機色素を含む記録層が形成された円盤状の光記録媒体が知られている。色素を含む記録層を備える光記録媒体は、高感度の記録を行うことが可能であり、ＣＤ−ＲやＤＶＤ±Ｒとして広く普及している。
【０００３】
光記録媒体に用いられる有機色素としては、シアニン色素、フタロシアニン色素、アゾ金属色素等が用いられている。これらの色素は、有機溶媒に溶解されて塗布液とされ、かかる塗布液の状態でスピンコート法等の塗布方法によって基板上に塗布される。これにより、基板上に色素を含む記録層が形成（設層）される。塗布液を調製するために用いられる有機溶媒としては種々の有機溶媒が知られているが、なかでも、ハロゲン化アルコール、特にフッ素化アルコールは、色素の溶解性に優れることから頻繁に用いられている。
【０００４】
しかし、上述したフッ素化アルコールを用いた塗布液は、基板に対する濡れ性が悪い傾向にあった。このため、塗布液の使用量を少なくすると、基板上への均一な塗布が困難となり、これにより塗布液が塗布されない部分が生じる等の塗布欠陥が生じる場合があった。一方、この塗布欠陥を抑制するために塗布液の使用量を増やすと、塗布液を吐出するのに高い吐出圧力が必要となり、このため記録層の厚さが不均一となりやすかった。このように塗布欠陥が生じたり、記録層の厚さが不均一となったりすると、光記録媒体の感度等の特性が低下する傾向にある。加えて、製造コストを低減する観点からは、光記録媒体の記録層に用いられる色素は高価であるため、光記録媒体の製造時には、塗布液の使用量をできるだけ少なくすることが望ましい。
【０００５】
これらの不都合を解消するため、塗布液に用いる溶媒として、テトラフルオロプロパノール及び／又はオクタフルオロプロパノールと炭素数１〜４の脂肪族飽和アルコールとの混合溶媒を用いる方法が知られている（特許文献１参照）。かかる混合溶媒によれば、塗布液の基板への濡れ性を改善することが可能となり、塗布液の量を少なくした場合であっても塗布欠陥が生じ難くなる。
【特許文献１】特開平１１−３３９３３４号公報
【発明の開示】
【発明が解決しようとする課題】
【０００６】
ところで、上述したような光記録材料には、データの記録（書き込み）を高速で行うことができ、しかも、このような高速書き込みを行った場合であっても書き込みミスが少ないという特性を有していることが求められる。上記従来の方法により製造された光記録媒体は、これらの特性を十分に具備するものであった。
【０００７】
しかしながら、近年の高度情報化の流れにともない、光記録媒体に対しては、従来よりも大容量のデータを記録する必要性が増加してきている。かかる大容量記録に対応するために、光記録媒体の主流は、従来のＣＤ−Ｒ（記録・再生波長７５０〜８３０ｎｍ）から、更に高密度にデータを記録することが可能なＤＶＤ±Ｒ（記録・再生波長６２０〜６９０ｎｍ）に急速に移行しつつある。このような状況下、光記録媒体に対しては、大容量データであっても容易に取り扱うことができるように、従来にも増して更なる高速書き込みにも対応できる特性が求められている。
【０００８】
本発明は上記事情にかんがみてなされたものであり、大容量のデータ記録に対応可能であり、しかも、高速書き込みにも十分に対応できる光記録媒体を製造するための塗布液、これを用いた光記録媒体の製造方法、及び、これにより得られた光記録媒体を提供することを目的とする。
【課題を解決するための手段】
【０００９】
本発明者らは、上記目的を達成するために鋭意研究を行った結果、所定の構造を有するシアニン系の化合物を含む色素を含有する塗布液によれば、大容量のデータ記録に対応でき、しかも、高速書き込みを行った場合であっても書き込みミスを生じ難い記録層を形成可能となることを見出し、本発明を完成させるに至った。
【００１０】
すなわち、本発明の塗布液は、光記録媒体の記録層を形成するための塗布液であって、溶媒と、この溶媒に溶解した色素と、を含有しており、溶媒は、テトラフルオロプロパノール及び／又はオクタフルオロペンタノールと、当該溶媒の総量に対して０．０１〜１０質量％の炭素数１〜４の脂肪族飽和アルコールとを含むものであり、且つ、色素は、下記一般式（１）で表される化合物と、アゾ化合物及び金属からなるキレート化合物とを含むものであることを特徴とする。
【化１】
2005310272.tif 000002
［式中、Ｒ１１、Ｒ１２、Ｒ１３及びＲ１４（以下、「Ｒ１１〜Ｒ１４」のように表記する）、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【００１１】
上述したような高速書き込みに対応するために、光記録媒体には、熱干渉の影響が極めて少ないことが求められる。ここで、熱干渉とは、以下に示すような現象をいう。データ等の光記録媒体への書き込みは、レーザーを記録層に照射し色素を加熱して記録層上にピットを形成させることにより行われる。かかるピット形成の際、高速書き込みを行うために光記録媒体の回転速度を上げると、先に形成させたピットの熱が十分に拡散しないうちに、次のピットが形成されることになる。こうなると、先に形成させたピットの余熱が次のピットの書き込みに干渉する現象（熱干渉）が発生する。このような熱干渉が発生すると、ピットの間隔や長さが所望の形状からずれてしまうといった不都合が生じ易くなる。
【００１２】
上記本発明の塗布液を用いて形成された記録層は、このような熱干渉の問題を生じ難いものである。すなわち、かかる塗布液は、色素として上記一般式（１）で表される化合物を含有している。この化合物は、Ｒ１１〜Ｒ１４で表される基のなかに、炭素数２以上のアルキル基又は置換基を有していてもよいベンジル基を少なくとも一つ有している。このような構造を有する色素は、加熱された後における熱の拡散を極めて生じ易いものである。このため、この色素を含有する塗布液により形成された記録層は、上述したような熱干渉を生じ難いものになると考えられる。ただし、作用はこれに限定されるものではない。
【００１３】
また、本発明の塗布液は、溶媒として、テトラフルオロプロパノール及び／又はオクタフルオロペンタノールと炭素数１〜４の脂肪族飽和アルコールとを含む混合溶媒を含有している。このような混合溶媒を用いた塗布液は、上述の如く、光記録媒体の基板に対して優れた濡れ性を有している。このため、かかる塗布液によれば、少ない使用量であっても基板上への均一な塗布が可能であり、これにより塗布欠陥等が生じ難くなる。その結果、かかる塗布欠陥や、記録層の厚さが不均一となること等に起因する光記録媒体の特性低下を大幅に少なくできるようになるとともに、光記録媒体の製造コストも低減できるようになる。
【００１４】
さらに、上記本発明の塗布液に含まれている上記一般式（１）で表される化合物は、上述したＤＶＤ±Ｒのような大容量記録媒体における記録・再生波長のレーザーを吸収する特性に優れるものである。このため、この化合物を含む記録層を備える光記録媒体は、高密度（大容量）の記録が可能であり、しかも優れた感度を有するものとなる。
【００１５】
またさらに、本発明の塗布液を用いて得られた光記録媒体は、優れた反射率を示すものとなる。通常、光記録媒体に用いる基板表面には、書き込み用のレーザーを誘導するための溝（グルーブ）が形成されている。これに関し、本発明の塗布液は、上述の如く、基板表面に対する濡れ性が良好であるため、このような凹凸を有する基板表面にも均一な厚さで塗布することができる。その結果、記録層は基板の凹凸に沿った形状となり、良好な反射率を発揮し得るものとなる。
【００１６】
上記本発明の塗布液は、脂肪族飽和アルコールとして、イソプロピルアルコールを含有していると好ましい。こうすると、塗布液の基板に対する濡れ性が更に向上して、光記録媒体における記録層を更に良好に形成することが可能となる。
【００１７】
さらに、上記一般式（１）で表される化合物において、Ｒ１１、Ｒ１２、Ｒ１３及びＲ１４のうちの少なくとも一つの基は、置換基を有していてもよいベンジル基であると好ましい。かかる構造を有する化合物（色素）は、加熱後に熱を拡散する特性に更に優れるものである。これにより、熱干渉の影響が一層低減された光記録媒体を得ることができるようになる。
【００１８】
また、本発明による光記録媒体の製造方法は、上記本発明の塗布液を用いて好適な方法であって、基板上に、溶媒と、この溶媒に溶解された色素とを含有する塗布液を塗布する工程を有しており、溶媒として、テトラフルオロプロパノール及び／又はオクタフルオロペンタノールと、当該溶媒の全量に対して０．０１〜１０質量％の炭素数１〜４の脂肪族飽和アルコールとを含むものを用い、且つ、色素として、下記一般式（１）で表される化合物と、アゾ化合物及び金属からなるキレート化合物とを含むものを用いることを特徴とする。
【化２】
2005310272.tif 000003
［式中、Ｒ１１、Ｒ１２、Ｒ１３及びＲ１４は、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【００１９】
かかる製造方法により得られる光記録媒体は、記録層が上記本発明の塗布液から形成されたものであることから、上述の如く、高速書き込みを行った場合であっても熱干渉を生じ難く、しかも感度及び反射率の特性に優れるものとなる。
【００２０】
上記製造方法で用いる塗布液において、溶媒に含まれる脂肪族飽和アルコールとしては、イソプロピルアルコールが好ましい。また、一般式（１）で表される化合物としては、Ｒ１１、Ｒ１２、Ｒ１３及びＲ１４のうちの少なくとも一つの基が、置換基を有していてもよいベンジル基であることが好ましい。
【００２１】
上述したような製造方法によって光記録媒体が得られる。すなわち、本発明の記録媒体は、基板と、この基板上に設けられた記録層とを備え、記録層は、溶媒と、この溶媒に溶解された色素とを含有する塗布液を、基板上に塗布する工程を経て形成されたものであり、溶媒として、テトラフルオロプロパノール及び／又はオクタフルオロペンタノールと、当該溶媒の全量に対して０．０１〜１０質量％の炭素数１〜４の脂肪族飽和アルコールとを含むものを用い、且つ、色素として、下記一般式（１）で表される化合物と、アゾ化合物及び金属からなるキレート化合物とを含むものを用いたことを特徴とする。
【化３】
2005310272.tif 000004
［式中、Ｒ１１、Ｒ１２、Ｒ１３及びＲ１４は、それぞれ独立に、置換基を有していてもよいベンジル基又は炭素数１〜４のアルキル基、Ｒ１５は、置換基を有していてもよいトリメチン鎖、Ｒ１６及びＲ１７は、それぞれ独立に、置換基を有していてもよいベンゼン環又は置換基を有していてもよいナフタレン環を構成する原子群、Ｒ１８及びＲ１９は、それぞれ独立に、置換基を有していてもよいアリール基又は炭素数１〜４のアルキル基を示す。ただし、Ｒ１１、Ｒ１２、Ｒ１３及びＲ１４のうちの少なくとも一つの基はメチル基ではない。なお、Ｒ１１とＲ１２及び／又はＲ１３とＲ１４は、互いの炭素同士が結合して３〜６員環を形成していてもよい。］
【発明の効果】
【００２２】
本発明の塗布液によれば、塗布欠陥や厚さの不均一さ等に起因する特性低下が少なく、また高速記録を試みる際の熱干渉による書き込みミスを大幅に低減でき、さらに感度及び反射率にも優れる光記録媒体を得ることが可能となる。また、本発明によれば、かかる塗布液を用いた光記録媒体の製造方法、及び、この製造方法により得られた光記録媒体を提供することが可能となる。
【発明を実施するための最良の形態】
【００２３】
以下本発明の好適な実施形態について、図面を参照して詳細に説明する。なお、同一の要素には同一の符号を付し、重複する説明を省略する。また、上下左右等の位置関係は、図面の位置関係に基づくものとする。
［塗布液］
【００２４】
好適な実施形態に係る塗布液は、溶媒及びこの溶媒に溶解した色素を含むものであり、溶媒として、テトラフルオロプロパノール及び／又はオクタフルオロペンタノールと、この溶媒の総量に対して０．０１〜１０質量％の炭素数１〜４の脂肪族飽和アルコールとを含有しており、色素として、上記一般式（１）で表される化合物と、アゾ化合物及び金属からなるキレート化合物を含有しているものである。
【００２５】
＜溶媒＞
まず、塗布液に含まれる溶媒について説明する。溶媒に含まれるテトラフルオロプロパノール（以下、「ＴＦＰ」と略す）としては、２，２，３，３−テトラフルオロ−１−プロパノールが好ましい。また、オクタフルオロペンタノール（以下、「ＯＦＰ」と略す）としては、２，２，３，３，４，４，５，５−オクタフルオロ−１−ペンタノールが好ましい。ＴＦＰ及びＯＦＰは、それぞれ単独で用いてもよく、これらを任意の割合で組み合わせて用いてもよい。さらに、炭素数１〜４の脂肪族飽和アルコールとしては、例えば、メタノール、エタノール、１−プロパノール、２−プロパノール、ブタノール、２−ブタノール等が挙げられ、なかでもメタノール、エタノール、１−プロパノール、２−プロパノールが好ましい。なお、脂肪族飽和アルコールとしては、これらのうちの２種以上を組み合わせて含有していてもよい。
【００２６】
かかる溶媒において、溶媒の総量に対する脂肪族飽和アルコールの含有量は、０．０１〜１０質量％である。この含有量は、０．０５〜５質量％であるとより好ましい。脂肪族飽和アルコールの含有量が０．０１質量％未満であると、塗布液の基板に対する濡れ性が不十分となり、基板上への均一な塗布を行うために多量の塗布液が必要となる。一方、１０質量％を超えると、色素である上記一般式（１）で表される化合物に対する溶解性が低下して、当該化合物が析出し易くなる。
【００２７】
なお、塗布液に含まれる溶媒中には、上述したＴＦＰ、ＯＦＰ及び脂肪族飽和アルコール以外の他の液体を含んでいてもよい。このような他の液体は、溶媒中に１質量％程度含有させることができる。
【００２８】
＜一般式（１）で表される化合物＞
次に、塗布液中に含まれる色素について説明する。まず、色素に含まれる、上記一般式（１）で表される化合物は、いわゆるシアニン系化合物と呼ばれるものである。当該化合物において、Ｒ１１〜Ｒ１４は、それぞれ独立に、置換基を有していてもよいベンジル基又は炭素数１〜４のアルキル基であり、これらの全てがメチル基ではない。
【００２９】
ここで、Ｒ１１〜Ｒ１４で表される基を構成する炭素数１〜４のアルキル基としては、メチル基、エチル基、プロピル基、イソプロピル基、ブチル基、ｓ−ブチル基、ｔ−ブチル基、イソブチル基等が挙げられる。また、Ｒ１１とＲ１２及び／又はＲ１３とＲ１４は、それぞれの組み合わせの両方が炭素数１〜４のアルキル基である場合、当該アルキル基における炭素同士が結合して３〜６員環を形成していてもよい。好適な場合、Ｒ１１、Ｒ１２、Ｒ１３及びＲ１４で表される基のうち、少なくとも一つは置換基を有していてもよいベンジル基、より好ましくはベンジル基である。
【００３０】
さらに、Ｒ１５は、置換基を有していてもよいトリメチン鎖であり、当該鎖の置換基としては、ハロゲン原子、炭素数１〜８のアルキル基、置換基を有していてもよいアリール基、アルコキシ基、アルキルチオ基、ニトロ基、シアノ基等が挙げられる。Ｒ１５としては、これらの置換基を有していないものが好ましい。
【００３１】
さらに、Ｒ１８及びＲ１９は、置換基を有していてもよいアリール基又は炭素数１〜４のアルキル基であり、それぞれ同一でも異なっていてもよい。なかでも、Ｒ１８及びＲ１９は、炭素数１〜４のアルキル基であると好ましく、メチル基であるとより好ましい。
【００３２】
上述した構造を有する上記一般式（１）で表される化合物としては、以下に示すものが例示できる。以下、Ｒ１６及びＲ１７で表される基の組み合わせごとに分類して説明する。一般式（１）で表される化合物としては、下記に分類される化合物を任意に選択して用いることができる。
【００３３】
（Ｒ１６及びＲ１７の両方がベンゼン環である化合物）
まず、Ｒ１６及びＲ１７の両方が置換基を有していてもよいベンゼン環である化合物としては、下記一般式（４）で表されるものが挙げられる。
【００３４】
【化４】
2005310272.tif 000005
【００３５】
式中、Ｒ１３及びＲ１４は上記と同義であり、Ｒ４０は、水素原子、炭素数１〜３のアルキル基、炭素数１〜３のアルコキシ基、ハロゲン原子、シアノ基又はニトロ基、Ｒ４１は、メチル基又は置換基を有していてもよいベンジル基を示す。このような化合物としては、例えば、Ｒ４１がメチル基である場合、Ｒ１３とＲ１４とが、いずれか一方がアルキル基であり他方が置換基を有していてもよいベンジル基である組み合わせのもの、又は、両者が炭素数１〜４のアルキル基であり互いの炭素同士が結合して３〜６員環を形成しているものが挙げられ、例えば下記化学式（５ａ）〜（５ｄ）で表される化合物が好適である。また、Ｒ４１が置換基を有していてもよいベンジル基である場合、Ｒ１３とＲ１４とが置換基を有していてもよいベンジル基である下記化学式（５ｅ）で表される化合物が好適である。
【００３６】
【化５】
2005310272.tif 000006
【００３７】
（Ｒ１６がベンゼン環であり、Ｒ１７がナフタレン環である化合物）
上記一般式（１）で表される化合物において、Ｒ１６が置換基を有していてもよいベンゼン環であり、Ｒ１７が置換基を有していてもよいナフタレン環であるものとしては、下記一般式（６）で表される化合物が挙げられる。
【００３８】
【化６】
2005310272.tif 000007
【００３９】
式中、Ｒ１３及びＲ１４は上記と同義であり、Ｒ６１は置換基を有していてもよいナフタレン環を構成する原子群、Ｒ６２は水素原子、炭素数１〜３のアルキル基、炭素数１〜３のアルコキシ基、ハロゲン原子、シアノ基又はニトロ基を示す。上記一般式（６）で表される化合物としては、Ｒ１３及びＲ１４の両方がメチル基である組み合わせ、又は、一方がメチル基であり他方がエチル基である組み合わせのものが好適である。このような化合物としては、下記化学式（７ａ）〜（７ｆ）で表される化合物が挙げられる。
【００４０】
【化７】
2005310272.tif 000008
【００４１】
また、上記一般式（６）で表される化合物としては、Ｒ１３及びＲ１４の両者が炭素数１〜４のアルキル基であり、互いの炭素同士が結合して３〜６員環を形成している化合物も好適である。このような化合物としては、下記化学式（８ａ）又は（８ｂ）で表される化合物が挙げられる。
【００４２】
【化８】
2005310272.tif 000009
【００４３】
（Ｒ１６がナフタレン環であり、Ｒ１７がベンゼン環である化合物）
上記一般式（１）で表される化合物のうち、Ｒ１６が置換基を有していてもよいナフタレン環であり、Ｒ１７が置換基を有していてもよいベンゼン環であるものとしては、下記一般式（９）で表される化合物が挙げられる。
【００４４】
【化９】
2005310272.tif 000010
【００４５】
式中、Ｒ１３及びＲ１４は上記と同義であり、Ｒ９１は置換基を有していてもよいナフタレン環を構成する原子群、Ｒ９２は水素原子、炭素数１〜３のアルキル基、炭素数１〜３のアルコキシ基、ハロゲン原子、シアノ基又はニトロ基を示す。上記一般式（９）で表される化合物としては、Ｒ１３及びＲ１４の両方がメチル基である組み合わせのもの、一方がメチル基であり他方がエチル基又はｎ−プロピル基である組み合わせのもの、又は、両方がエチル基である組み合わせのものが好適である。このような化合物は、例えば、下記化学式（１０ａ）〜（１０ｅ）で表される化合物が例示できる。
【００４６】
【化１０】
2005310272.tif 000011
【００４７】
また、上記一般式（９）で表される化合物としては、Ｒ１３及びＲ１４のうちの一方がメチル基であり、他方が置換基を有していてもよいベンジル基である組み合わせのものも好ましい。かかる化合物としては、下記化学式（１１ａ）又は（１１ｂ）で表される化合物が挙げられる。
【００４８】
【化１１】
2005310272.tif 000012
【００４９】
さらに、上記一般式（９）で表される化合物としては、Ｒ１３とＲ１４との両方が置換基を有していてもよいベンジル基である化合物も好適である。このような化合物としては、下記化学式（１２）で表される化合物が例示できる。
【００５０】
【化１２】
2005310272.tif 000013
【００５１】
（Ｒ１６及びＲ１７の両方がナフタレン環である化合物）
上記一般式（１）で表される化合物のうち、Ｒ１６及びＲ１７の両方が置換基を有していてもよいナフタレン環である化合物としては、下記一般式（１３）で表される化合物が挙げられる。
【００５２】
【化１３】
2005310272.tif 000014
【００５３】
式中、Ｒ１３及びＲ１４は上記と同義であり、Ｒ１３１及びＲ１３２は置換基を有していてもよいナフタレン環を構成する原子群を示す。かかる構造を有する化合物としては、Ｒ１３及びＲ１４の両方がメチル基である組み合わせのもの、一方がメチル基であり他方が置換基を有していてもよいベンジル基である組み合わせのもの、又は、両者が炭素数１〜４のアルキル基であり、互いの炭素同士が結合して３〜６員環を形成している組み合わせのものが好ましい。なかでも、両方がメチル基である組み合わせ、又は、３〜６員環を形成している組み合わせが特に好ましい。このような化合物としては、下記化学式（１４ａ）〜（１４ｃ）で表される化合物が例示できる。
【００５４】
【化１４】
2005310272.tif 000015
【００５５】
シアニン系化合物として含有させる化合物としては、上述したなかでも、上記化学式（１２）で表される化合物又は上記化学式（１４ａ）で表される化合物が特に好ましい。これらの化合物は、加熱後の熱を分散する特性に優れている。よって、これらを含む塗布液を用いることにより、熱干渉が極めて生じ難い光記録媒体を得ることが可能となる。
【００５６】
塗布液において、シアニン系化合物は、当該化合物のカウンターイオン（カウンターアニオン）と組み合わせて含有される。このようなカウンターアニオンとしては、具体的には、ハロゲン化物イオン（Ｃｌ−、Ｂｒ−、Ｉ−等）、ＣｌＯ４−、ＢＦ４−、ＰＦ６−、ＶＯ３−、ＶＯ４３−、ＷＯ４２−、ＣＨ３ＳＯ３−、ＣＦ３ＣＯＯ−、ＣＨ３ＣＯＯ−、ＨＳＯ４−、ＣＦ３ＳＯ３−、パラトルエンスルホン酸イオン（ＰＴＳ−）、ｐ−三フッ化メチルフェニルスルホン酸イオン（ＰＦＳ−）等が挙げられる。なかでも、ＣｌＯ４−、ＢＦ４−、ＰＦ６−、ＳｂＦ６−等が好ましい。
【００５７】
＜キレート化合物＞
塗布液に含まれる色素は、上述したシアニン化合物に加えて、アゾ化合物と金属とのキレート化合物（アゾ系金属錯体）を含有している。かかるキレート化合物としては、例えば、芳香族環で置換されたアゾ基を有するアゾ化合物が金属と配位して形成される金属キレート化合物が挙げられる。このような化合物は、アゾ系色素、アゾ系染料等とも呼ばれるものであり、例えば、特開平９−３２３４７８号公報、特開平１０−０８１０６９号公報、特開平０３−２６８９９４号公報等に記載されたものを適用可能である。このキレート化合物を構成するアゾ化合物としては、下記一般式（１５）で表される化合物が挙げられる。
【化１５】
2005310272.tif 000016
【００５８】
かかる化合物において、Ｒ１５１及びＲ１５２は芳香環であり、少なくともいずれか一方は、金属原子に配位可能な置換基を有する芳香環、又は、金属原子に配位可能な窒素原子を有する含窒素複素芳香環である。このＲ１５１及びＲ１５２は、同一でも異なっていてもよい。ここで、金属原子に配位可能な置換基及び金属原子に配位可能な窒素原子は、アゾ基で置換された位置に対して隣接する位置（例えば、ベンゼン環の場合はオルソ位）にあることが好ましい。
【００５９】
Ｒ１５１及びＲ１５２を構成する芳香族環は、単環であっても、縮合多環や環集合の多環であってもよい。このような芳香族環としては、ベンゼン環、ナフタレン環、ピリジン環、チアゾール環、ベンゾチアゾール環、オキサゾール環、ベンゾオキサゾール環、キノリン環、イミダゾール環、ピラジン環、ピロール環等が挙げられる。これらのなかでも、ベンゼン環、ピリジン環、キノリン環及びチアゾール環が特に好ましい。
【００６０】
金属原子に配位可能な置換基としては、活性水素を有する基が挙げられる。活性水素を有する基としては、−ＯＨ、−ＳＨ、−ＮＨ２、−ＣＯＯＨ、−ＣＯＮＨ２、−ＳＯ２ＮＨ２、−ＳＯ３Ｈ、−ＮＨＳＯ２ＣＦ３等が挙げられる。これらのなかでも、−ＯＨが特に好ましい。
【００６１】
また、Ｒ１５１及びＲ１５２は、上記に加えて他の置換基を有していてもよい。Ｒ１５１及びＲ１５２が有する置換基は同一でも異なっていてもよい。異なっている場合には、Ｒ１５１がニトロ基、ハロゲン原子（例えば塩素原子、臭素原子等）、カルボキシル基、スルホ基、スルファモイル基及びアルキル基（好ましくは炭素数１〜４、より好ましくはメチル基）からなる群より選ばれる少なくとも１種の基を有し、Ｒ１５２がアミノ基（総炭素数が２〜８のジアルキルアミノ基が好ましく、例えばジメチルアミノ基、ジエチルアミノ基、メチルエチルアミノ基、メチルプロピルアミノ基、ジブチルアミノ基、ヒドロキシエチルメチルアミノ基等が挙げられる）、アルコキシ基（炭素数が１〜４であることが好ましく、例えばメトキシ基等が挙げられる）、アルキル基（好ましくは炭素数１〜４、より好ましくはメチル基）、アリール基（単環のものが好ましく、例えばフェニル基、クロロフェニル基等が挙げられる）、カルボキシル基及びスルホ基からなる群より選ばれる少なくとも１種の基を有していると好ましい。なお、Ｒ１５１の置換基はアゾ基に対してメタ位又はパラ位にあることが好ましく、メタ位にあることがより好ましい。
【００６２】
キレート化合物を構成する金属（中心金属）としては、Ｃｏ、Ｍｎ、Ｔｉ、Ｖ、Ｎｉ、Ｃｕ、Ｚｎ、Ｍｏ、Ｗ、Ｒｕ、Ｆｅ、Ｐｄ、Ｐｔ、Ａｌ等の遷移金属が好ましい。あるいは、Ｖ、Ｍｏ、Ｗを、それぞれその酸化物イオンである、ＶＯ２＋、ＶＯ３＋、ＭｏＯ２＋、ＭｏＯ３＋、ＷＯ３＋等として有していてもよい。これらのなかでも、ＶＯ２＋、ＶＯ３＋、Ｃｏ、Ｎｉ及びＣｕが特に好ましい。
【００６３】
これらのキレート化合物においては、通常、上記のようなアゾ化合物を３座配位子として、金属との間に配位結合を形成している。なお、アゾ化合物が活性水素を有する置換基を有する場合には、通常、その活性水素が脱離して３座配位子となる。
【００６４】
このようなキレート化合物は、全体として中性の場合もあるし、アニオン又はカチオンとなる場合もある。キレート化合物がアニオンである場合、そのカウンターカチオンとの塩を形成する。このカウンターカチオンとしては、Ｎａ＋、Ｌｉ＋、Ｋ＋等の金属カチオンや、アンモニウム、テトラアルキルアンモニウム等が挙げられる。あるいは、上述したシアニン化合物をカウンターカチオンとして、これらにより塩が形成されていてもよい。
【００６５】
キレート化合物の具体例としては、下記の表１〜６に記載のものが挙げられる。これらは単独または複数組み合わせて用いることができる。なお、表１〜６に示すキレート化合物においては、中心金属の元素１個に対してアゾ化合物２個が配位している。表中、アゾ化合物及び中心金属をそれぞれ２種示したものは、それらを１：１のモル比で含有することを示す。これらのキレート化合物は、公知の方法に従って合成して得ることができる（例えば、古川，Ａｎａｌ．Ｃｈｉｍ．Ａｃｔａ．，１４０，ｐ．２８９，１９８２年等参照）。
【００６６】
【表１】
2005310272.tif 000017
【００６７】
【表２】
2005310272.tif 000018
【００６８】
【表３】
2005310272.tif 000019
【００６９】
【表４】
2005310272.tif 000020
【００７０】
【表５】
2005310272.tif 000021
【００７１】
【表６】
2005310272.tif 000022
【００７２】
なお、上述した塗布液中には、上記シアニン系化合物及びキレート化合物のほか、他の種類の色素を併せて含有していてもよい。このような他の色素としては、フタロシアニン色素、ホルマザン色素、ローダミン色素、トリフェニルメタン系色素等が挙げられる。これらの他の色素を含有させる場合、上記シアニン系化合物の含有量が、色素全体の３０モル％以上となるように配合することが好ましい。シアニン系化合物の含有量が３０モル％未満であると、光記録媒体における熱干渉を十分に抑制し難くなる。
【００７３】
塗布液中の色素の含有量は、塗布液の総量に対する色素の合計質量が、好ましくは０．５〜５０質量％、より好ましくは０．６〜１０質量％、更に好ましくは０．８〜５質量％となるようにすることが好ましい。色素の合計含有量が０．５質量％未満であると、レーザー照射による記録層へのピットの形成が困難となる傾向にある。一方、５０質量％を超えると、塗布時に色素の析出が生じるおそれがある。このように析出した色素は、記録層における欠陥の原因となり易い。
【００７４】
さらに、塗布液中には、これら以外に、例えば、バインダー、分散剤、安定剤等を適宜含有させてもよい。
［光記録媒体の製造方法］
【００７５】
好適な実施形態に係る光記録媒体の製造方法は、基板上に、上述した実施形態の塗布液を塗布する工程を有している。まず、このような製造方法により得られた光記録媒体の好適な実施形態について説明する。図１は、実施形態の製造方法により製造された光記録媒体の断面構造を模式的に示す図である。図１に示した光記録媒体１０は、ＤＶＤ規格に対応した追記型光記録コンパクトディスクであり、６２０〜６９０ｎｍ付近の短波長の光による記録・再生が可能なものである。
【００７６】
光記録媒体１０は、基板１２、記録層１３、反射層１４及び保護層１５がこの順に積層された片面光記録媒体３１と、基板２２、記録層２３、反射層２４及び保護層２５がこの順に積層された片面光記録媒体３２とが、互いの保護層１５，２５同士が対向するように接着剤層５０を介して張り合わされた構造を有するものである。すなわち、光記録媒体１は、図中下側から、基板１２、記録層１３、反射層１４、保護層１５、接着剤層５０、保護層２５、反射層２４、記録層２３、基板２２が順に積層された構造を有している。また、基板１２，２２における記録層１３，２３に対向している側の面には、溝状のグルーブ１２３，２２３がそれぞれ形成されている。
【００７７】
以下、このような構成を有する光記録媒体１０の製造方法について説明する。光記録媒体１０は、上述の如く、片面光記録媒体３１と片面光記録媒体３２とが貼り合わされて形成されたものであり、各片面光記録媒体は同様にして製造可能である。ここでは、片面光記録媒体３１の製造方法を例に用いて説明する。
【００７８】
片面光記録媒体３１の製造においては、まず、基板１２を準備する。基板１２は、直径が６４〜２００ｍｍ程度、厚さが０．６ｍｍ程度のディスク状の形状を有するものである。このような基板１２としては、光記録媒体１０に対して書き込み及び読み出しを行う際、基板１２の内側に設けられる記録層１３に記録光及び再生光を照射するために、基板１２はこれらの光に対して実質的に透明であることが好ましい。より具体的には、基板１２の記録光及び再生光に対する透過率が８８％以上であることが好ましい。このような条件を満たす基板１２の材料としては、透過率に関する上記条件を満たす樹脂又はガラスが好ましく、中でも、ポリカーボネート樹脂、アクリル樹脂、アモルファスポリオレフィン、ＴＰＸ、ポリスチレン系樹脂などの熱可塑性樹脂が特に好ましい。
【００７９】
また、基板１２における記録層１３に対向する側の面には、溝状のグルーブ１２３が形成されている。かかるグルーブ１２３は、基板を上方から見た場合にスパイラル状の形状を有している連続型グルーブである。このグルーブ１２３は、その深さが６０〜２００ｎｍであり、幅が０．２〜０．５μｍであり、グルーブピッチが０．６〜１．０μｍであると好ましい。グルーブ１２３をこのような構成とすれば、当該グルーブにおける反射レベルを低下させることなく、良好なトラッキング信号を得ることができる。
【００８０】
グルーブ１２３は、上記樹脂を用いて射出成形等を行うことにより基板１２を成形する際に同時に形成可能である。また、平板状の基板１２を製造した後、２Ｐ法等によりグルーブ１２３となる凹部を有する樹脂層を形成し、基板１２とかかる樹脂層との複合基板とすることによって形成してもよい。
【００８１】
次に、基板１２のグルーブ１２３が形成された面上に、上述した実施形態の塗布液を塗布して記録層１３を形成する。記録層１３の形成に際しては、上記塗布液を塗布した後、必要に応じて溶媒を除去する乾燥工程を実施してもよい。塗布液の塗布は、スピンコート法、グラビア塗布法、スプレーコート法、ディップコート法等により実施可能である。なかでも、平易に均一な厚さの塗布を行うことができるスピンコート法が好ましい。
【００８２】
塗布液の塗布は、乾燥後の記録層１３の厚さが５０〜２００ｎｍとなるように行うことが好ましく、７０〜１５０ｎｍとなるように行うことがより好ましい。記録層１３の厚さがこの範囲外であると、再生光に対する反射率が低下して、良好な再生を行うことが困難となる傾向にある。
【００８３】
このようにして形成された記録層１３は、主に上記一般式（１）で表される化合物を含む色素から主として構成されるものとなる。なお、当該層１３中には、塗布液に含まれていたＴＦＰ及び／又はＯＦＰや脂肪族飽和アルコールが、記録層１３一層につき３０μｇ程度残存していてもよい。この記録層１３は、基板１２への濡れ性に極めて優れる本発明の塗布液を塗布して形成されたものであることから、グルーブ１２３のような凹部を有する基板１２の表面上に、均一な厚さで形成されたものとなる。
【００８４】
具体的には、上記塗布液によれば、グルーブ１２３内に形成された記録層１３の厚さと、それ以外の部分（いわゆる「ランド部」）の基板１２表面上に形成された記録層１３との厚さの差、すなわちレベリング率が好適な範囲となる。ここで、レベリング率とは、「レベリング率Ｃ＝［グルーブにおける記録層の厚さＤＧ（μｍ）−ランド部における記録層の厚さＤＬ（μｍ）］／グルーブの深さＡ（μｍ）」で表される関係を満たす値をいう。例えば、ＤＶＤ±Ｒにおいて好適なレベリング率Ｃは、０．１〜０．４であり、より好ましくは０．２〜０．３である。このレベリング率Ｃが０．１未満であると、十分な反射率と変調度とが得られ難くなる傾向にある。また、レベリング率が０．４を超えると、再生信号の時間方向の揺らぎ（ジッター）の特性の悪化や反射率の低下を起こしやすくなる傾向にある。つまり、レベリング率が上述した範囲であると、反射率と変調度とのバランスが良くなるほか、ジッターが小さくなる。
【００８５】
これに関し、本発明の塗布液は、上述の如く、基板１２に対する濡れ性が極めて良好である。このため、記録層１３は、ランド部からグルーブ部にわたって優れたカバレージが得られるように形成される。その結果、この記録層１３においては、ＤＧとＤＬとの差が小さくなり、概ね上述した好適範囲のレベリング率を満たすようになる。
【００８６】
また、塗布液の塗布により形成された記録層１３の記録光及び再生光に対する消衰係数（複素屈折率の虚部ｋ）は、０〜０．２０であることが好ましい。消衰係数が０．２０を超えると十分な反射率が得られ難くなる傾向にある。また、記録層１３の屈折率（複素屈折率の実部ｎ）は、１．８以上であることが好ましい。屈折率が１．８未満の場合、信号の変調度が小さくなる傾向にある。なお、屈折率の上限は特に制限されないが、有機色素の合成上の都合から、通常２．６程度である。
【００８７】
ここで、記録層１３の消衰係数及び屈折率は以下の手順に従って求めることができる。まず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録・再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【００８８】
このようにして記録層１３を形成させた後、記録層１３における基板１２と反対側の面上に反射層１４を形成する。反射層１４は、高反射率の金属又は合金を用い、これらを蒸着、スパッタ等して堆積させること等により形成可能である。この反射層１４を形成するための金属及び合金としては、金（Ａｕ）、銅（Ｃｕ）、アルミニウム（Ａｌ）、銀（Ａｇ）、ＡｇＣｕなどが挙げられる。反射層１４は、その厚さが５０〜１２０ｎｍとなるように形成することが好ましい。
【００８９】
その後、反射層１４における基板１２に対して反対側の面上に、紫外線硬化樹脂などの材料を含む保護層形成用の塗布液を塗布し、必要に応じて塗膜を乾燥させて保護層１５を形成し、片面光記録媒体３１を得る。こうして形成された保護層１５は、例えば、層状又はシート状の形状を有するものとなり、その厚さは、０．５〜１００μｍであると好ましい。保護層形成用の塗布液の塗布は、記録層１３を形成させる場合と同様、スピンコート法、グラビア塗布法、スプレーコート法、ディップコート法等により実施することができる。
【００９０】
片面光記録媒体３２は、上述した片面光記録媒体３１と同様にして得ることができる。そして、得られた２枚の片面光記録媒体３１，３２を、互いの保護層１５，２５同士が向き合うようにして、公知の接着剤を用いて貼り合わせる。これにより、片面光記録媒体３１と片面光記録媒体３２とが接着剤層５０を介して接着された光記録媒体１０が得られる。
【００９１】
このようにして得られた光記録媒体１０を用いたデータの記録（書き込み）及び再生（読み出し）方法について以下に説明する。すなわち、データの書き込みを行う際には、光記録媒体１０に対して、基板１２又は基板２２側から所定波長（例えば、ＤＶＤ±Ｒの場合、６２０〜６９０ｎｍ）の光（レーザー等）を照射する。照射された光は基板１２又は２２を透過して記録層１３又は２３に到達し、各記録層１３，２３の光照射部位が加熱されて、これにより当該部位に化学的又は物理的にピットが形成される。こうして、記録層１３，２３にデータが書き込まれる。
【００９２】
そして、データが書き込まれた光記録媒体１０からデータを再生する際には、基板１２又は２２側から記録時と同様の波長の光を照射する。照射された光は、記録層１３に到達して反射される。この際、記録層１３，２３表面にピットが形成された部位とそうでない部位とで反射率が異なるため、かかる反射率の違いに基づいて、記録層１３，２３に書き込まれたデータを読み出すことができる。
【００９３】
光記録媒体１０は、上述したように、上記実施形態の塗布液を用いて記録層１３，２３を形成させることにより得られたものである。こうして得られた光記録媒体１０によれば、以下に示す作用及び効果が得られる。すなわち、まず、記録層１３，２３は、上記一般式（１）で表される化合物を含む色素から主として形成されている。かかる化合物は、加熱された後にその熱を分散する特性に極めて優れるものである。よって、光記録媒体１０を高速で回転させながら記録層１３，２３上に書き込みを行った場合であっても、先に形成したピットの余熱が残存し難い。このため、熱干渉による記録ミスを大幅に低減することができるようになる。
【００９４】
また、記録層１３，２３における上記一般式（１）で表される化合物は、記録光、特にＤＶＤ±Ｒのような大容量記録媒体用の６２０〜６９０ｎｍ付近の波長を有するレーザーを吸収する特性が極めて高い。このため、光記録媒体１０は、かかる波長帯のレーザーを用いた高密度記録可能であるほか、書き込み時の感度が極めて高いという特性を有するものとなる。さらに、従来用いられてきた色素は、このような波長のレーザーに対する耐久性（耐光性）が極めて低かったのに対し、上記化合物を含む色素は、かかる波長のレーザーに対しても十分な耐光性を有している。このため、光記録媒体１０は、書き込みによる記録層１３，２３の劣化が従来に比して大幅に少なく、優れた信頼性を有するものである。
【００９５】
さらにまた、光記録媒体１０の記録層１３は、上述の如く、グルーブ１２３，２２３を有する基板１２，２２の表面上に均一な厚さで形成されている。書き込み時のピットは、グルーブの底部に位置する記録層１３上に形成されることが多いが、光記録媒体１０においては、このようにグルーブ内部にも均一に記録層１３が形成されているため、再生時のレーザーの反射が正確に生じることになる。よって、光記録媒体１０によれば、記録されたデータを正確に読み出すことができる。
【００９６】
またさらに、記録層１０を形成するための塗布液は、上述の如く、基板１２，２２に対する濡れ性に極めて優れるものである。よって、塗布液の使用量を少なくした場合であっても、塗布欠陥等を生じ難い。その結果、光記録媒体１０は、その製造コストも従来に比して低減されたものとなる。
【００９７】
なお、本発明の製造方法により得られる光記録媒体は、本発明の塗布液を用いて記録層を形成されたものであれば、上述した実施形態のものに限定されない。例えば、必ずしもＤＶＤ±Ｒ用の波長に適した光記録媒体でなくてもよく、色素の構造、混合させる成分等を適宜調整することで、異なる波長の光に適した記録媒体とすることができる。
【００９８】
また、光記録媒体は、必ずしも上述したような二枚の片面光記録媒体を貼り合わせた態様である必要は無く、片面記録媒体単独の形態であってもよい。図２は、このような態様の光記録媒体、すなわち基板の片面に記録層を備える光記録媒体の断面構造を示す図である。図２に示す光記録媒体１は、基板２上に、記録層３と、反射層４と、保護層５と、接着剤層７と、ダミー基板６とがこの順に積層された構造を有している。基板２における記録層３に対向している側の面には、溝状のグルーブ２３が形成されている。
【００９９】
このように、光記録媒体１においては、保護層５上に接着剤層７を介してダミー基板６が接着されており、これにより片面光記録媒体の形態で十分な強度が確保されるようになっている。上記構成を有する光記録媒体１は、上述した片面光記録媒体３１の製造と同様にして基板２、記録層３、反射層４及び保護層５を備える積層体を形成した後、保護層５上に接着剤層７を介してダミー基板６を接着することにより形成することができる。
【０１００】
さらに、上述した光記録媒体１、又は、光記録媒体１０における片面記録媒体３１，３２は、それぞれの基板上に単一の記録層が設けられた形態である必要はなく、複数層設けられた形態であってもよい。この場合、基板上に設けられた複数の記録層に、それぞれ異なる色素を含有させれば、波長が同一又は異なる複数の記録・再生光を用いることにより、各記録層に対してそれぞれ情報の記録・再生を行うことができ、更なる大容量記録が可能となる。なお、かかる形態の光記録媒体においては、記録・再生光に対して半透明である反射膜を各々の記録層上に設けてもよい。
【実施例】
【０１０１】
以下、本発明を実施例により更に詳細に説明するが、本発明はこれらの実施例に限定されるものではない。
［塗布液の調製］
【０１０２】
（実施例１〜８）
上記一般式（１）で表されるシアニン系化合物、及び、キレート化合物を、２，２，３，３−テトラフルオロプロパノール（ＴＦＰ）と脂肪族飽和アルコールとの混合溶媒に溶解して実施例１〜８の塗布液を調製した。シアニン系化合物及びキレート化合物の種類及び配合比、ＴＦＰ及び脂肪族飽和アルコールの種類及び配合比は、それぞれ表７に示す通りとした。また、シアニン系化合物とキレート化合物の合計含有量は、塗布液の総量中、１．５質量％となるようにした。
【０１０３】
（比較例１〜５）
脂肪族飽和アルコールを用いなかったこと、脂肪族飽和アルコールの含有量が０．０１〜１０質量％の範囲外である混合溶媒を用いたこと、又は、脂肪族飽和アルコールに代えてエチルセロソルブを表７に示す質量比で含有させた混合溶媒を用いたこと以外は、実施例１〜８と同様にして比較例１〜５の塗布液を調製した。なお、表中のシアニン系化合物及びキレート化合物の表記は、本明細書中に記した化学式の番号に対応するものである。
【０１０４】
【表７】
2005310272.tif 000023
［光記録媒体の製造］
【０１０５】
（実施例９）
直径１２０ｍｍ、厚さ０．６ｍｍのポリカーボネート樹脂基板上に、実施例１の塗布液をスピンコート法により１４０ｎｍの厚さとなるように塗布した後、乾燥して記録層を形成した。
【０１０６】
次に、記録層上にＡｇからなる反射層を、スパッタ法により形成した。反射層の厚さは、１００ｎｍとなるようにした。次いで、反射層上に、紫外線硬化型のアクリル樹脂をスピンコート法により厚さ５μｍとなるように塗布した後、紫外線を照射することにより硬化して保護層を形成した。そして、保護層上に接着剤層を介してダミー基板（厚さ０．６ｍｍのポリカーボネート樹脂基板）を接着し、図２に示す構造の光記録媒体を得た。
【０１０７】
（実施例１０〜１６、比較例６〜１０）
実施例１の塗布液に代えて、実施例２〜８及び比較例１〜５の塗布液をそれぞれ用いたこと以外は、実施例９と同様にして、実施例１０〜１６及び比較例６〜１０の光記録媒体を製造した。
［感度、反射率及びジッターの評価］
【０１０８】
実施例９〜１６及び比較例６〜１０の光記録媒体を用いて感度、反射率及びジッターの評価を行った。すなわち、パルステック社製ＤＤＵ−１０００を用い、記録層に６５５ｎｍの波長を有するレーザーを照射してピットを形成するとともに、照射したレーザーの反射光の検出を行い、書き込みに要した記録パワー（レーザー出力（ｍＷ））、及びレーザーの反射率（％）を測定した。また、このようにして書き込みを行った各光記録媒体に対して、６５０ｎｍの波長のレーザーを照射して再生を行ったときのジッターを測定した。
【０１０９】
なお、いずれの測定においても、ＤＶＤ±Ｒの書き込みにおける１６倍速に相当する速度で光記録媒体を回転させた。各光記録媒体を用いて得られた結果をまとめて表８に示す。書き込みに要した記録パワーが小さいほど記録層の感度が高いことを意味している。
【０１１０】
【表８】
2005310272.tif 000024
【０１１１】
表８より、ＴＦＰ及び所定量の炭素数１〜４の脂肪族飽和アルコールを含有する混合溶媒を含む塗布液（実施例１〜８）を用いて得られた実施例９〜１６の光記録媒体は、脂肪族飽和アルコールを含有しないか、又は、脂肪族飽和アルコールの含有量が０．０１〜１０質量％の範囲外である溶媒を含む塗布液（比較例１〜５）を用いて得られた比較例６〜１０の光記録媒体に比して、低い記録パワーでの書き込みが可能であり、反射率が高く、しかも、ジッターの値が小さいという結果が得られた。これより、本発明の塗布液を用いて得られた光記録媒体は、従来よりも高速（１６倍速相当）で光記録媒体を回転させた場合であっても、十分な感度で書き込みを行うことができることが判明した。また、反射率が高いことから、記録されたデータの読み出し（再生）も容易に行うことができることが判明した。
［塗布液の調製］
【０１１２】
（実施例１７〜２４）
ＴＦＰに代えて、２，２，３，３，４，４，５，５−オクタフルオロ−１−ペンタノール（ＯＦＰ）を用いたこと以外は、実施例１〜８と同様にして実施例１７〜２４の塗布液を調製した。シアニン系化合物及びキレート化合物の種類及び配合比、ＴＦＰ及び脂肪族飽和アルコールの種類及び配合比は、それぞれ表９に示す通りとした。また、シアニン系化合物とキレート化合物の合計含有量は、塗布液の総量中、１．５質量％となるようにした。
【０１１３】
（比較例１１〜１５）
脂肪族飽和アルコールを用いなかったこと、脂肪族飽和アルコールの含有量が０．０１〜１０質量％の範囲外である混合溶媒を用いたこと、又は、脂肪族飽和アルコールに代えてエチルセロソルブを表９に示す質量比で含有させた混合溶媒を用いたこと以外は、実施例１７〜２４と同様にして比較例１１〜１５の塗布液を調製した。なお、表中のシアニン系化合物及びキレート化合物の表記は、本明細書中に記した化学式の番号に対応するものである。
【０１１４】
【表９】
2005310272.tif 000025
［光記録媒体の製造］
【０１１５】
（実施例２５〜３２及び比較例１６〜２０）
実施例１の塗布液に代えて、実施例１７〜２４及び比較例１１〜１５の塗布液をそれぞれ用いたこと以外は、実施例９と同様にして、実施例２５〜３２及び比較例１６〜２０の光記録媒体を製造した。
［感度、反射率及びジッターの評価］
【０１１６】
実施例２５〜３２及び比較例１６〜２０の光記録媒体を用い、上述したのと同様の方法により、各光記録媒体の感度、反射率及びジッターを測定した。得られた結果を表１０にまとめて示す。
【０１１７】
【表１０】
2005310272.tif 000026
【０１１８】
表１０より、ＴＦＰを含む混合溶媒を用いた場合と同様、ＯＦＰ及び所定量の炭素数１〜４の脂肪族飽和アルコールを含有する混合溶媒を含む塗布液（実施例１７〜２４）を用いて得られた光記録媒体もまた、高速（１６倍速）で光記録媒体を回転させた場合であっても、十分な感度で書き込みを行うことができることが判明した。また、反射率が高いことから、記録されたデータの読み出し（再生）も容易に行うことができることが判明した。
【図面の簡単な説明】
【０１１９】
【図１】実施形態の製造方法により製造された光記録媒体の断面構造を模式的に示す図である。
【図２】基板の片面に記録層を備える光記録媒体の断面構造を示す図である。
【符号の説明】
【０１２０】
１…光記録媒体、２…基板、３…記録層、４…反射層、５…保護層、６…ダミー基板、７…接着剤層、１０…光記録媒体、１２…基板、１３…記録層、１４…反射層、１５…保護層、２２…基板、２３…記録層、２４…反射層、２５…保護層、３１，３２…片面光記録媒体。
【図１】
2005310272.tif 000031
【図２】
2005310272.tif 000032